(57)【特許請求の範囲】
【請求項１】
基板上に窒化物系III−Ｖ族化合物半導体からなるバッファ層を形成するバッファ層形成工程と、
上記バッファ層上にGa層を堆積させるGa堆積工程と、
上記Ga層上に第１の窒化物系III−Ｖ族化合物半導体層を成長させる第１化合物半導体成長工程と、
上記第１化合物半導体成長工程の後に、前記第１の窒化物系III−Ｖ族化合物半導体層の成長温度よりも高い温度で熱処理を行って、前記Ga層のGaを前記第１の窒化物系III−Ｖ族化合物半導体層の転位を通じて表面から蒸発させる熱処理工程と、
上記熱処理工程の後に、第２の窒化物系III−Ｖ族化合物半導体層を成長させる第２化合物半導体成長工程とを有することを特徴とする窒化物系III−Ｖ族化合物半導体装置の製造方法。
【請求項２】
請求項１に記載の窒化物系III−Ｖ族化合物半導体装置の製造方法において、
上記Ga堆積工程では、0.1nm以上かつ10nm以下の厚さを有するGa層を堆積させることを特徴とする窒化物系III−Ｖ族化合物半導体装置の製造方法。
【請求項３】
請求項１または２に記載の窒化物系III−Ｖ族化合物半導体装置の製造方法において、
上記熱処理工程の温度は、熱処理工程よりも前に形成された窒化物系III−Ｖ族化合物半導体層の成長温度よりも大きく、かつ、上記成長温度に200℃を加えた温度よりも小さいことを特徴とする窒化物系III−Ｖ族化合物半導体装置の製造方法。
【発明の詳細な説明】
【０００１】
【発明の属する技術分野】
本発明は、窒化物系III−Ｖ族化合物半導体装置の製造方法に関し、特に、窒化物系III−Ｖ族化合物半導体層を備えた半導体レーザ、発光ダイオードまたはＨＥＭＴ（高電子移動度トランジスタ）等の窒化物系III−Ｖ族化合物半導体装置の製造方法に関する。
【０００２】
【従来の技術】
従来、窒化物系III−Ｖ族化合物半導体装置としては、基板材料としてサファイアを用いたもの（例えば、特許文献１参照）や、基板材料としてSiCを用いたもの（例えば、特許文献２参照）がある。これらの窒化物系III−Ｖ族化合物半導体装置は、夫々の基板の上方に、窒化物系III−Ｖ族化合物半導体を有するヘテロ構造を備えている。尚、サファイア基板上に窒化物系III−Ｖ族化合物半導体を成長させる場合、通常はC面が用いられるが、A面・R面・M面を用いた場合でも、その上の窒化物系III−Ｖ族化合物半導体はC面成長することが明らかとなっている。これは、窒化物系III−Ｖ族化合物半導体の結晶構造が六方晶系（ウルツ鉱構造）であることから、窒化物系III−Ｖ族化合物半導体がエネルギー的に安定なC軸配向（C面成長）する傾向が強いためである。
【０００３】
また、他の窒化物系III−Ｖ族化合物半導体装置としては、基板材料としてSiを用いたものがあり、特に、Si基板と窒化物系III−Ｖ族化合物半導体の間にSiCを挿入する装置が一般的になっている（例えば、特許文献３参照）。また、基板材料としてSiを用いた別の装置としては、Si基板と窒化物系III−Ｖ族化合物半導体の間に多結晶のSiを挿入する装置もある（例えば、特許文献４参照）。
【０００４】
窒化物系III−Ｖ族化合物半導体装置では、上記サファイア基板、SiC基板またはSi基板を用いた装置に限らず、どのような基板を用いた装置でも、基板と窒化物系III−Ｖ族化合物半導体の間の格子定数差、熱膨張係数差または結晶構造の違いを緩和するために、基板と窒化物系III−Ｖ族化合物半導体の間に、低温成長させたGaNやAlN（AlNの場合、高温成長も可能）等から成るバッファ層を形成している。
【０００５】
また、更なる窒化物系III−Ｖ族化合物半導体装置としては、基板上に窒化物系III−Ｖ族化合物半導体を成長させた後、基板を除去して窒化物系III−Ｖ族化合物半導体を新たな基板材料にした装置がある（例えば、特許文献５参照）。
【０００６】
【特許文献１】
米国特許５,２９６,３９５号明細書
【特許文献２】
特開２００１−１７７１８９号公報
【特許文献３】
特開２００１−１７１９０号公報
【特許文献４】
特開２００１−７３９６号公報
【特許文献５】
特開平１０−７００７９号公報
【０００７】
【発明が解決しようとする課題】
しかしながら、上記特許文献１〜４に示された窒化物系III−Ｖ族化合物半導体装置では、上記GaNやAlNから成るバッファ層に、一般的に転位が多数存在するため、この多数の転位が、バッファ層上の窒化物系III−Ｖ族化合物半導体の結晶構造に影響を及ぼして、窒化物系III−Ｖ族化合物半導体の結晶構造が悪くなり、窒化物系III−Ｖ族化合物半導体装置の移動度等の電気的特性が悪くなるという問題がある。
【０００８】
例えば、MOCＶD（有機金属気相成長法）またはGSMBE（ガスソース分子線エピタキシー法）を用いて、バッファ層の上に窒化物系III−Ｖ族化合物半導体を高温で成長させた場合、この窒化物系III−Ｖ族化合物半導体の成長モードが、グレイン成長モードになって、バッファ層の多数の転位の影響が、バッファ層上の窒化物系III−Ｖ族化合物半導体に及び易くなり、多数のグレインが、窒化物系III−Ｖ族化合物半導体に生じるという問題がある。そして、この多数のグレインの横方向の成長が進んで、異なるグレインの融合面がずれて、バッファ層上の窒化物系III−Ｖ族化合物半導体に多数の転位が生じ、窒化物系III−Ｖ族化合物半導体装置の移動度等の電気的特性がいっそう悪化するという問題がある。尚、詳細には、MOCＶDを使用して、窒化物系III−Ｖ族化合物半導体を成長させると、この窒化物系III−Ｖ族化合物半導体の転位密度が、108cm-2から109cm-2程度の大きな値になることがわかっており、RF-MBE（高周波を用いる分子線エピタキシー法）またはECR-MBE（電子サイクロトロン共鳴を用いる分子線エピタキシー法）を使用して、窒化物系III−Ｖ族化合物半導体を成長させると、この窒化物系III−Ｖ族化合物半導体の転位密度が、109cm-2から1010cm-2程度の更に大きな値になることがわかっている。
【０００９】
一方、特許文献５に示された装置の場合においても、除去される前の基板の性質および各層の成長方法で、窒化物系III−Ｖ族化合物半導体層の転位密度が決まっているために、バッファ層上の窒化物系III−Ｖ族化合物半導体の転位密度が、108cm-2から109cm-2程度になり、サファイア基板、SiC基板またはSi基板を用いた場合と同様に、窒化物系III−Ｖ族化合物半導体装置の移動度等の電気的特性が悪くなるという問題がある。
【００１０】
そこで、本発明の目的は、バッファ層上の窒化物系III−Ｖ族化合物半導体の転位密度が小さくて優れた電気的特性を有する窒化物系III−Ｖ族化合物半導体装置の製造方法を提供することにある。
【００１１】
【課題を解決するための手段】
【００１２】
【００１３】
【００１４】
上記目的を達成するため、本発明の窒化物系III−Ｖ族化合物半導体装置の製造方法は、基板上に窒化物系III−Ｖ族化合物半導体からなるバッファ層を形成するバッファ層形成工程と、上記バッファ層上にGa層を堆積させるGa堆積工程と、上記Ga層上に第１の窒化物系III−Ｖ族化合物半導体層を成長させる第１化合物半導体成長工程と、上記第１化合物半導体成長工程の後に、前記第１の窒化物系III−Ｖ族化合物半導体層の成長温度よりも高い温度で熱処理を行って、前記Ga層のGaを前記第１の窒化物系III−Ｖ族化合物半導体層の転位を通じて表面から蒸発させる熱処理を行う熱処理工程と、上記熱処理工程の後に、第２の窒化物系III−Ｖ族化合物半導体層を成長させる第２化合物半導体成長工程とを有することを特徴としている。
【００１５】
上記発明において、バッファ層形成工程で基板上に形成した転位のあるバッファ層上に、Ga堆積工程でGaを堆積し、引き続いて、第１化合物半導体成長工程で、上記Ga層上にGaN等の第１の窒化物系III−Ｖ族化合物半導体層を成長させる。更に熱処理工程で、Ga堆積工程で堆積させたGaをGaN等の窒化物系III−Ｖ族化合物半導体層の転位を通じて表面から蒸発させて、この後、第２化合物半導体成長工程で、第２の窒化物系III−Ｖ族化合物半導体層を成長させる。
【００１６】
上記発明によれば、熱処理工程で熱処理を行うので、Ga層の余分なGaが転位部分を通って表面から蒸発するまで、Ga層中のGaを上方の第１の窒化物III−Ｖ族化合物半導体層の方に移動させることができて、Ga層の残りのGaを、Ga層上の第１の窒化物III−Ｖ族化合物半導体層の転位付近に移動させて留めることができる。したがって、この留まったGaによって、第１の窒化物III−Ｖ族化合物半導体層の転位を消滅させることができて、第１の窒化物III−Ｖ族化合物半導体層の結晶性を、転位の少ない良質なものにできる。このことから、第２化合物半導体成長工程で、この転位の少ない良質な第１の窒化物III−Ｖ族化合物半導体層の上に形成される第２の窒化物系III−Ｖ族化合物半導体層の転位の数が、第１の窒化物III−Ｖ族化合物半導体層の転位の数よりも更に少なくなり、第１の窒化物III−Ｖ族化合物半導体層の上に形成される第２の窒化物系III−Ｖ族化合物半導体層の結晶性が、第１の窒化物III−Ｖ族化合物半導体層の結晶性よりも良質なものになる。したがって、窒化物系III−Ｖ族化合物半導体装置の移動度等の電気的特性が優れたものになる。
【００１７】
また、一実施形態の窒化物系III−Ｖ族化合物半導体装置の製造方法は、Ga堆積工程では、0.1nm以上かつ10nm以下の厚さを有するGa層を堆積させることを特徴としている。
【００１８】
上記実施形態によれば、Ga堆積工程で、層の厚さが0.1nm以上かつ10nm以下のGaを堆積するので、Ga層上の窒化物系III−Ｖ族化合物半導体の転位を十分に消滅させることができて、Ga層上の窒化物系III−Ｖ族化合物半導体の結晶性も良質なものにすることができる。
【００１９】
本発明者は、Ga層の厚さを変え、その上に窒化物系III−Ｖ族化合物半導体を成長し、窒化物系III−Ｖ族化合物半導体の結晶性と転位密度を透過型電子顕微鏡（TEM）によって評価した。
【００２０】
このとき、上記Ga堆積工程で堆積されるGa層の厚さが0.1nmよりも薄いとGa堆積層上の窒化物系III−Ｖ族化合物半導体の転位を十分に消滅させることができず、また、Ga堆積工程で堆積されるGaの厚さが10nmよりも厚いと、Ga層上の窒化物系III−Ｖ族化合物半導体の結晶性が悪化した。一方、上記Ga堆積工程で堆積されるGaの厚さが0.1nm以上かつ10nm以下である場合、Ga層上の窒化物系III−Ｖ族化合物半導体の転位を十分に消滅させることができて、Ga層上の窒化物系III−Ｖ族化合物半導体の結晶性が良質なものになった。
【００２１】
【００２２】
【００２３】
【００２４】
【００２５】
また、一実施形態の窒化物系III−Ｖ族化合物半導体装置の製造方法は、上記熱処理工程の温度は、熱処理工程よりも前に形成された窒化物系III−Ｖ族化合物半導体層の成長温度よりも大きく、かつ、上記成長温度に200℃を加えた温度よりも小さいことを特徴としている。
【００２６】
上記実施形態によれば、上記熱処理工程では、熱処理工程よりも前に形成された窒化物系III−Ｖ族化合物半導体層の成長温度よりも高く、かつ、熱処理工程よりも前の窒化物系III−Ｖ族化合物半導体層の成長温度に200℃を加えた温度よりも低い温度で、熱処理を行うので、窒化物系III−Ｖ族化合物半導体層の転位を減少させて転位密度を低減できる。
【００２７】
本発明者は、熱処理工程の温度を成長温度と同じ、成長温度±１００℃、±２００℃、成長温度＋２５０℃で行い、その転位密度と結晶性がどのように変化するかをTEMによって評価した。また、熱処理後の表面状態を走査型電子顕微鏡（SEM）により評価した。
【００２８】
このとき、上記熱処理工程の熱処理温度が、熱処理工程よりも前に形成された窒化物系III−Ｖ族化合物半導体層の成長温度よりも低い温度になると、熱処理工程の前にGa層の堆積と窒化物系III−Ｖ族化合物半導体層の成長を行う場合には、この熱処理工程で、積層されたGa層のGaを窒化物系III−Ｖ族化合物半導体層に十分に拡散させて、窒化物系III−Ｖ族化合物半導体層の転位を消滅させることができず、また、熱処理工程の前にイオン打ち込み工程を行う場合には、イオンを打ち込むことによって、生成した上記アモルファス層上の窒化物系III−Ｖ族化合物半導体層の再結晶化を十分に行うことができず、この窒化物系III−Ｖ族化合物半導体層の転位を十分に減少させることができなかった。一方、熱処理工程の熱処理温度が、熱処理工程よりも前に形成された窒化物系III−Ｖ族化合物半導体層の成長温度に200℃を加えた温度よりも高い温度になると、窒化物系III−Ｖ族化合物半導体層の蒸発が発生した。
【００２９】
【００３０】
【００３１】
【００３２】
【００３３】
【００３４】
【００３５】
【００３６】
【００３７】
【００３８】
【００３９】
【００４０】
【００４１】
【発明の実施の形態】
以下、本発明を図示の実施の形態により詳細に説明する。
【００４２】
先ず、図１〜図３を用いて三通り窒化物系III−Ｖ族化合物半導体装置の製造方法の原理を簡単に説明する。
【００４３】
図１は、第１の参考例の窒化物系III−Ｖ族化合物半導体装置の製造方法の原理を説明するための図であり、図２は本発明の窒化物系III−Ｖ族化合物半導体装置の製造方法の原理を説明するための図であり、図３は第２の参考例の窒化物系III−Ｖ族化合物半導体装置の製造方法の原理を説明するための図である。図１〜図３では、転位を模式的に縦線で表す。尚、図１〜図３では、バッファ層以下の層の図示を省略している。また、図１〜図３と、以下に示す図４〜図８および図１０は模式図であり、図１〜図８および図１０に示される各層の膜厚は、実際の装置における各層の膜厚と異なっている。
【００４４】
第１の参考例の窒化物系III−Ｖ族化合物半導体装置の製造方法は、図１（Ａ）に示すように、基板（図示せず）の上方に形成した転位のあるバッファ層１上にGa層２を堆積し、その後、Ga層２の上方から窒素源（以下、N源という）を照射する。このとき、上記Ｎ源の照射によって、上記Ga層２が再構築され、図１（Ｂ）に示すGaN層３として再結晶化する。このとき、上記GaN層３は、ランダムに結晶化するのではなく下地のバッファ層１の影響を受けて下地と同じ構造で再結晶化するが、GaN層の下層部４ではGa原子が転位を終焉させるため、バッファ層１の転位情報がGaN層の上層部５に伝えられることがない。このことから、GaN層の上層部５の上に成長させる窒化物系III−Ｖ族化合物半導体層の転位密度を減少させることができて、上記窒化物系III−Ｖ族化合物半導体層の結晶構造を、移動度等の電気的特性に優れた良好なものにすることができる。
【００４５】
また、本発明の窒化物系III−Ｖ族化合物半導体装置の製造方法は、図２（Ａ）に示すように、基板（図示せず）の上方に形成した転位のあるバッファ層２１上にGa層２２を堆積し、さらに引き続いてGa層２２上に、例えばGaN等の窒化物系III−Ｖ族化合物半導体層２３を成長させる。次に、熱処理を行って、Ga層２２の余分なGaが転位部分を通って表面から蒸発するまで、Ga層２２中のGaを上方の窒化物III−Ｖ族化合物半導体層２３の方に移動させて、Ga層２２中の蒸発しなかったGaを、窒化物III−Ｖ族化合物半導体層２３の転位付近に留まらせる。そして、上記窒化物III−Ｖ族化合物半導体層２３の転位付近に留まらせたGaで、GaN等の窒化物III−Ｖ族化合物半導体層２３の転位を消滅させて、図２（Ｂ）に示すように、Ga層２２および窒化物III−Ｖ族化合物半導体層２３を、転位が少なくて電気的特性に優れた良質な窒化物III−Ｖ族化合物半導体層２５にする。
【００４６】
また、第２の参考例の窒化物系III−Ｖ族化合物半導体装置の製造方法は、図３（Ａ）に示すように、基板（図示せず）の上方に形成した転位のあるバッファ層３１上にバッファ層３１よりも少ないものの多くの転位を内包しているGaN等の窒化物系III−Ｖ族化合物半導体層３２を形成し、次に、上記バッファ層３１と窒化物系III−Ｖ族化合物半導体層３２との界面付近にイオンを注入して、図３（Ｂ）に示すように、上記界面付近にアモルファス層３５を形成する。次に、熱処理を行って、アモルファス層３５の一部およびアモルファス層３５上の窒化物系III−Ｖ族化合物半導体層３２とを再結晶化して、図３（Ｃ）に示すように、熱処理の後も残留しているアモルファス層３５上の再結晶層３７の転位を減少させて、この再結晶層３７の結晶性を電気的特性に優れた良質なものにする。
【００４７】
以下に、上記第１の参考例を、第１参考例で、本発明を、第１実施形態で、上記第２の参考例を、第２参考例で詳細に説明することにする。
【００４８】
（第１参考例）
図４に、第１参考例の窒化物系III−Ｖ族化合物半導体装置の製造方法を示す。尚、図４においても図１〜図３と同様に、転位を縦線で模式的に示すものとする。
【００４９】
先ず、基板酸化膜除去工程で、SiC基板４１の基板温度を約1000℃まで上げて、SiC基板４１の表面酸化膜を除去した後、バッファ層形成工程を行う。このバッファ層形成工程では、成長温度を800℃、Alビーム強度を2.0×10-7Torr、RF入力電力を200W、窒素流量を1.4sccmに夫々設定して、図４（A）に示すように、上記表面酸化膜が除去されたSiC基板４１上に、膜厚が20nmのAlNのバッファ層４２を形成する。
【００５０】
次に、Ga堆積工程を行う。このGa堆積工程では、Gaビームの強度を6.0×10-7Torrに設定して、Gaビームを10秒間AlNのバッファ層４２に照射することにより、図４（B）に示すように、AlNのバッファ層４２上に膜厚が1nmのGa層４３を形成する。尚、図４で、バッファ層４２およびGa層４３等に引かれた縦線は、バッファ層４２およびGa層４３等に存在する転位（ダングリングボンド（線欠陥））を模式的に表わしたものである。図４（B）において、Ga層４３に引かれた縦線の数は、バッファ層４２に引かれた縦線の数よりも少なくなっており、かつ、Ga層４３に引かれた縦線は、バッファ層４２に引かれた縦線につながっている。これは、Ga層４３に生じる転位は、バッファ層４２に生じる転位よりも少なく、かつ、バッファ層４２の転位に引きずられて生成することを模式的に示すものである。
【００５１】
引き続いて、RF入力電力を300W、窒素流量を2.0sccm、基板温度を略750℃に夫々設定して、結晶化工程を行う。この結晶化工程では、図４（B）に示すGa層４３の上方から窒素をGa層４３に照射してGa層４３を結晶化する。
【００５２】
このことにより、結晶化工程の前に、図４（B）で参照番号４３で示されたGa層は、結晶化工程後に、図４（C）に示すように、GaN層の下層部４４と、GaN層の上層部４５に再構築される。結晶化工程でN源を照射して結晶化が行われたことにより、GaN層の下層部４４の転位の数は、少なくなり（図４（B）でGa層４３に４つ存在していた転位を、図４（C）に示すGaN層の下層部４４では２つにし、このことを模式的に示している）、また、GaN層の上層部４５は、転位の数がGaN層の下層部４４の転位の数よりも更に少ない結晶構造が優れた層になる（図４（Ｃ）に示すGaN層の上層部４５では、転位を０とし、このことを模式的に示している）。結晶化工程の後、GaN層の下層部４４と、GaN層の上層部４５のGa元素と窒素元素の化学量論比（Ga元素／窒素元素）は、１以上かつ１.５以下の値になっている。
【００５３】
最後に、化合物半導体成長工程を行う。この化合物半導体成長工程では、基板温度を750℃、Gaビーム強度を6.0×10-7Torr、RF入力電力を450W、窒素流量を2.2sccmに夫々設定して、GaN層の上層部４５に、Gaビームと窒素を照射して、図４（Ｄ）に示すように、GaN層の上層部４５上に膜厚が2μmのGaN層４６を形成して、第１参考例の窒化物系III−Ｖ族化合物半導体装置の要部の製造を完了する。
【００５４】
上記第１参考例の窒化物系III−Ｖ族化合物半導体装置の製造方法を用いて、GaN層を備えた窒化物系III−Ｖ族化合物半導体装置を作製した場合と、通常のプラズマ励起窒素を用いた分子線エピタキシー法（RF-MBE法）を用いて、バッファ層上にGaN層を直接成長させた窒化物系III−Ｖ族化合物半導体装置を作成した場合の２通りについて、窒化物系III−Ｖ族化合物半導体装置のGaN層の電気的特性と転位密度を比較する実験を行った。
【００５５】
その実験の結果、通常の方法でGaNを成長させた場合には、GaNの転位密度が2×1010cm-2前後の値になり、キャリア濃度が1×1019cm-3の場合に、移動度が98cm2／Ｖsの前後の値になった。また、キャリア濃度が1×1016cm-3の場合に、移動度が30cm2／Ｖsの前後の値になった。
【００５６】
一方、上記第１参考例の方法でGaN層を成長させた場合には、GaN層の転位密度が、3×104cm-2前後の値になって、通常の方法でGaNを成長させた場合の2×1010cm-2前後の値よりも大幅に小さくなり、GaN層の結晶構造が結晶性に優れたものになった。また、上記第１参考例の方法でGaN層を成長させた場合には、キャリア濃度が1×1019cm-3の場合には、GaN層の移動度が100cm2／Ｖsになって、GaN層が通常の方法で形成されたGaN層の電気的特性と同等の電気的特性を示す一方、キャリア濃度が1×1016cm-3の場合には、移動度が1500cm2／Ｖsと非常に大きな値になって、上記第１参考例の方法で形成されたGaN層の電気特性が、通常の方法で形成されたGaN層と比べてはるかに優れたものになった。
【００５７】
上記第１参考例の窒化物系III−Ｖ族化合物半導体装置の製造方法によれば、バッファ層形成工程でSiC基板４１上に形成した転位のあるAlNのバッファ層４２に、Ga堆積工程でGa層４３を堆積して、更に、結晶化工程でGa層４３の表面にN源を照射してGa層４３の結晶化を行うので、N源の照射を行う結晶化工程の後、バッファ層４２上に形成されるGaN層の下層部４４の結晶構造が、転位（ダングリングボンド（線欠陥））が消滅した高品質な結晶構造になる。したがって、GaN層の下層部４４のGaNの結晶構造が、ダングリングボンドが解消された高品質なものになるため、GaN層の上層部４５まで、バッファ層４２のダングリングボンドの情報が到達して転位情報が及ぶことを防止でき、GaN層の上層部４５に、下地のバッファ層４２の転位情報以外の情報のみを伝達することができる。つまり、GaN層の上層部４５の結晶構造を転位がないバッファ層４２の結晶構造と略同一な構造にすることができる。したがって、化合物半導体成長工程で、この転位が少ない良質のGaN層の上層部４５の上に、転位密度が低いGaN層４６を形成することができて、上記第１参考例の窒化物系III−Ｖ族化合物半導体装置の製造方法を用いて形成した窒化物系III−Ｖ族化合物半導体装置の移動度等の電気的特性を優れたものにすることができる。
【００５８】
また、上記第１参考例の窒化物系III−Ｖ族化合物半導体装置の製造方法によれば、Ga堆積工程で堆積されるGa層４３の厚さを、1nmにしたので、Ga層４３上のGaN層４６の転位を十分に消滅させることができると共に、Ga層４３上のGaN層４６の結晶性を良質なものにすることができる。
【００５９】
尚、上記第１参考例では、SiC基板４１を用いたが、SiC基板の代わりにサファイア基板やSi基板等のSiC基板以外の基板を用いても良い。
【００６０】
また、上記第１参考例では、SiC基板４１にAlNのバッファ層４２を成長させたが、AlNのバッファ層に限らず、基板上にGaNのバッファ層やInNのバッファ層等の窒化物系III−Ｖ族化合物半導体のバッファ層を成長させても良い。
【００６１】
また、上記第１参考例では、化合物半導体成長工程で、結晶化したGaN層の上層部４５上にGaN層４６を成長させたが、化合物半導体成長工程では、GaN層に限らず、結晶化したGaN層の上層部上にAlN層やInN層等の窒化物系III−Ｖ族化合物半導体層を成長させても良い。
【００６２】
また、上記第１参考例では、Ga堆積工程で、AlNのバッファ層４２上に膜厚が1nmのGa層４３を形成したが、Ga堆積工程で、窒化物系III−Ｖ族化合物半導体のバッファ層上に、膜厚が0.1nm以上かつ10nm以下の厚さを有するGa層を形成しても良い。尚、窒化物系III−Ｖ族化合物半導体のバッファ層上に、膜厚が0.1nm以上かつ10nm以下の厚さを有するGa層を形成した場合においても、膜厚が1nmのGa層４３を形成した場合と同様に、Ga層上の窒化物系III−Ｖ族化合物半導体の転位を十分に消滅させることができて、Ga層上の窒化物系III−Ｖ族化合物半導体の結晶性を良質なものにすることができる。
【００６３】
（第１実施形態）
図５および図６に、本発明の第１実施形態の窒化物系III−Ｖ族化合物半導体装置の製造方法を示す。尚、図５および図６おいても図４と同様に、転位を縦線で模式的に示すものとする。
【００６４】
先ず、基板酸化膜除去工程で、SiC基板５１の基板温度を1000℃まで上げて、SiC基板５１の表面酸化膜を除去した後、バッファ層形成工程を行う。このバッファ層形成工程では、成長温度を800℃、Alビーム強度を2.0×10-7Torr、RF入力電力を200W、窒素流量を1.4sccmに夫々設定して、図５（A）に示すように、上記表面酸化膜が除去されたSiC基板５１上に、膜厚が20nmのAlNのバッファ層５２を形成する。
【００６５】
次に、Ga堆積工程を行う。このGa堆積工程では、Gaビームの強度を6.0×10-7Torrに設定して、このGaビームを10秒間AlNのバッファ層５２に照射することにより、図５（B）に示すように、AlNのバッファ層５２上に膜厚が1nmのGa層５３を形成する。
【００６６】
引き続いて、第１化合物半導体成長工程を行う。この第１化合物半導体成長工程では、基板温度を750℃、Gaビーム強度を6.0×10-7Torr、RF入力電力を450W、窒素流量を2.2sccmに夫々設定して、図５（C）に示すように、Ga層５３上に厚さが20nmのGaN層５４を形成する。
【００６７】
次に、基板温度800℃まで上げて熱処理工程を行う。この熱処理工程では、Ga堆積工程で堆積させたGaを、図５（C）に示すGaN層５４の転位を介してGaN層５４の転位部分に移動させ、余分なGaをこの転位部分を通じてGaN層５４の表面から蒸発させる。このとき、Ga堆積工程で堆積させたGaのうちで、表面から蒸発しなかったGaは、図５（C）に示すGaN層５４の転位部分付近に留まる。そして、この図５（C）に示すGaN層５４の転位部分付近に留まったGaは、図５（C）に示すGaN層５４の転位を消滅させ、図５（C）に示すGaN層５４を、図６（A）に示す転位が少ない良質なGaN層５５にかえる。尚、上記熱処理工程では、Ga堆積工程で堆積させたGaを、GaN層５４に移動させるので、熱処理工程の後、Ga層５３は、消滅することになる。上記熱処理工程の後、上記転位が少なく良質なGaN層５５のGa元素と窒素元素の化学量論比（Ga元素／窒素元素）は、１以上かつ１.５以下の値になっている。
【００６８】
最後に、第２化合物半導体成長工程を行う。この第２化合物半導体成長工程では、基板温度を750℃、Gaビーム強度を6.0×10-7Torr、RF入力電力を450W、窒素流量を2.2sccmに夫々設定して、図６（B）に示すように、上記転位が少ない良質なGaN層５５上に厚さが2μmのGaN層５６を成長させて、第１実施形態の窒化物系III−Ｖ族化合物半導体装置の要部の製造を終了する。
【００６９】
上記第１実施形態の窒化物系III−Ｖ族化合物半導体装置の製造方法を用いて作成した窒化物系III−Ｖ族化合物半導体装置の要部のGaN層５６の電気的特性および転位密度と、通常のプラズマ励起窒素を用いた分子線エピタキシー法（RF-MBE法）を用いてバッファ層上に直接成長させたGaN層の電気的特性および転位密度とを比較する実験を行った。
【００７０】
上記実験の結果、上記第１実施形態の方法でGaN層５６を成長させた場合には、GaN５６の転位密度が、2×104cm-2前後の値になって、通常の方法でGaNを成長させた場合の転位密度の値である2×1010cm-2前後の値よりも大幅に小さくなった。
【００７１】
また、上記第１実施形態の方法でGaN層５６を成長させた場合には、GaN層５６のキャリア濃度が1×1019cm-3のときに、GaN層５６の移動度が95cm2／Ｖsになって、GaN層５６の電気的特性が通常の方法で形成されたGaN層の電気的特性と略同等の電気的特性を示す一方、GaN層５６のキャリア濃度が1×1016cm-3のときに、GaN層５６の移動度が1450cm2／Ｖsと非常に大きな値になって、GaN層５６の電気的特性が、通常の方法で形成されたGaN層の電気的特性と比較してはるかに優れたものになった。
【００７２】
上記第１実施形態によれば、熱処理工程で熱処理を行うので、Ga堆積層のGaの一部を、図５（C）に示すGaN層５４の転位部分を通って表面から蒸発させることができると共に、Ga層のGaの残りを、図５（C）に示すGaN層５４の転位付近に移動させて、図５（C）に示すGaN層５４の転位を消滅させることができる。すなわち、図５（C）に示す転位が多いGaN層５４を、図６（A）に示す転位の少ない良質なGaN層５５に再構築できるので、第２化合物半導体成長工程で、この転位の少ない良質なGaN層５５上に形成するGaN層５６の結晶性を、転位が少ない良質なものにできる。したがって、窒化物系III−Ｖ族化合物半導体装置の移動度等の電気的特性を優れたものにできる。
【００７３】
また、上記第１実施形態によれば、Ga堆積工程で堆積されるGa層５３の厚さを1nmにしたので、Ga層５３の上方のGaN層５６の転位を十分に消滅させることができると共に、Ga層５３の上方のGaN層５６の結晶性を良質なものにすることができる。
【００７４】
また、上記第１実施形態によれば、熱処理工程では、第１化合物半導体成長工程の基板温度である750℃よりも高く、かつ、第１化合物半導体成長工程の基板温度である750℃に200℃を加えた温度である950℃よりも低い800℃で熱処理を行うので、GaN層５４の蒸発が起きない状態で、Gaの拡散を十分に行うことができて、GaN層５４の再結晶化を十分に行うことができる。したがって、熱処理を行ったGaN層５４の転位を十分に減少させてGaN層５４の転位密度を大幅に低減できる。
【００７５】
尚、上記第１実施形態では、SiC基板５１を用いたが、SiC基板５１の代わりにサファイア基板やSi基板等のSiC基板以外の基板を用いても良い。
【００７６】
また、上記第１実施形態では、SiC基板５１上にAlNのバッファ層５２を成長させたが、AlNのバッファ層に限らず、基板上にGaNのバッファ層やInNのバッファ層等の窒化物系III−Ｖ族化合物半導体のバッファ層を成長させても良い。
【００７７】
また、上記第１実施形態では、熱処理工程の後に、GaN層５６を成長させたが、GaN層に限らず、熱処理工程の後に、AlN層やInN層等の窒化物系III−Ｖ族化合物半導体層を成長させても良い。
【００７８】
また、上記第１実施形態では、Ga堆積工程で、AlNのバッファ層５２上に膜厚が1nmのGa層５３を形成したが、Ga堆積工程で、窒化物系III−Ｖ族化合物半導体のバッファ層上に、膜厚が0.1nm以上かつ10nm以下の厚さを有するGa層を形成しても良い。そして、窒化物系III−Ｖ族化合物半導体のバッファ層上に、膜厚が0.1nm以上かつ10nm以下の厚さを有するGa層を形成した場合においても、膜厚が1nmのGa層５３を形成した場合と同様に、Ga層上の窒化物系III−Ｖ族化合物半導体の転位を十分に消滅させることができると共に、Ga層上の窒化物系III−Ｖ族化合物半導体の結晶性を良質なものにすることができる。
【００７９】
また、上記第１実施形態では、基板温度を800℃まで上げて熱処理工程を行ったが、第１化合物半導体成長工程の基板温度である750℃よりも大きくて、かつ、第１化合物半導体成長工程の基板温度である750℃に200℃を加えた950℃よりも小さい温度に基板温度を設定して熱処理工程を行っても、基板温度を800℃まで上げて熱処理工程を行った場合と同様の作用効果を奏することが確認されている。尚、950℃以上の温度に基板温度を設定して熱処理工程を行うと、GaN層５４の蒸発が起こって、窒化物系III−Ｖ族化合物半導体装置の品質が低下することになり、750℃以下の温度に基板温度を設定して熱処理工程を行うと、Gaの拡散を十分に行うことができなくなる。
【００８０】
（第２参考例）
図７および図８に、第２参考例の窒化物系III−Ｖ族化合物半導体装置の製造方法を示す。尚、図７および図８においても図４、図５および図６と同様に、転位を縦線で模式的に示すものとする。
【００８１】
先ず、基板酸化膜除去工程で、SiC基板７１の基板温度を1000℃まで上げて、SiC基板７１の表面酸化膜を除去した後、バッファ層形成工程を行う。このバッファ層形成工程では、成長温度を800℃、Alビーム強度を2.0×10-7Torr、RF入力電力を200W、窒素流量を1.4sccmに夫々設定して、図７（A）に示すように、SiC基板７１上に、膜厚が20nmのAlNのバッファ層７２を形成する。
【００８２】
次に、化合物半導体成長工程を行う。この化合物半導体成長工程では、基板温度を750℃、Gaビーム強度を6.0×10-7Torr、RF入力電力を450W、窒素流量を2.2sccmに夫々設定して、図７（B）に示すようように、AlNのバッファ層７２上に厚さが20nmのGaN層７３を成長させる。
【００８３】
引き続いて、イオン打ち込み工程を行う。このイオン打ち込み工程では、イオン注入原子としてGaを用い、このGaイオンの加速電圧20keＶ、このGaイオンの注入量を1×1018cm-3に設定して、AlNのバッファ層７２とGaN層７３の界面近傍に、Gaイオンを打ち込んで、図７（C）に示すように、AlNのバッファ層７２とGaN層７３の界面付近にアモルファスの層７４を形成して、アモルファスの層７４によりAlNのバッファ層７２とGaN層７３とを切り離す。
【００８４】
次に、熱処理工程を行う。この熱処理工程では、基板温度を800℃まで上げて熱処理を行うことにより、図７（C）に示すアモルファスの層７４の上のGaN層７３を再結晶化して、図８（Ａ）に示すように、転位が少ないGaN層７５層を形成する。この熱処理工程を行った後、Gaイオンが打ち込まれて形成されたアモルファスの層７４の膜厚は、図８（A）に示すように、小さくはなるが一部は残留する。図８（A）に示すこの残留したアモルファスの層７４では、Ga元素と窒素の化学量論比（Ga元素／窒素）が１以上かつ１.５以下の値になっている。
【００８５】
最後に、第２化合物成長工程を行う。この第２化合物成長工程では、基板温度を750℃、Gaビーム強度を6.0×10-7Torr、RF入力電力を450W、窒素流量を2.2sccmに夫々設定して、図８（B）に示すように、転位が少ないGaN層７５層上に厚さが2μmのGaN層７６を成長させる。このようにして、第２参考例の窒化物系III−Ｖ族化合物半導体装置の要部の製造を終了する。
【００８６】
上記第２参考例の窒化物系III−Ｖ族化合物半導体装置の製造方法を用いて作成した窒化物系III−Ｖ族化合物半導体装置の要部のGaN層７６の電気的特性および転位密度と、通常のプラズマ励起窒素を用いた分子線エピタキシー法（RF-MBE法）を用いてバッファ層上に直接成長させたGaN層の電気的特性および転位密度とを比較する実験を行った。
【００８７】
上記実験の結果、上記第２参考例の窒化物系III−Ｖ族化合物半導体装置の製造方法でGaNを成長させた場合には、GaNの転位密度が、4×104cm-2前後の値になって、通常の方法でGaNを成長させた場合の2×1010cm-2前後の値よりも大幅に小さくなった。
【００８８】
また、上記第２参考例の方法でGaN層７６を成長させた場合には、GaN層７６のキャリア濃度が1×1019cm-3のときに、GaN層７６の移動度が103cm2／Ｖsになって、GaN層７６の電気的特性が通常の方法で形成されたGaN層の電気的特性と略同等の電気的特性を示す一方、GaN層７６のキャリア濃度が1×1016cm-3のときに、GaN層７６の移動度が1480cm2／Ｖsと非常に大きな値になって、GaN層７６の電気的特性が、通常の方法で形成されたGaN層の電気的特性と比べてはるかに優れたものになった。
【００８９】
上記第２参考例によれば、上記バッファ層形成工程で、SiC基板７１上に形成したAlNからなるバッファ層７２と、上記化合物半導体成長工程でAlNのバッファ層７２上に成長させたGaN層７３との界面付近に、イオン打ち込み工程で、Gaイオンを打ち込むので、AlNのバッファ層７２とGaN層７３の界面付近にアモルファスの層７４を形成できて、AlNのバッファ層７２とGaN層７３とを切り離して、AlNのバッファ層７２の転位情報が、GaN層７３に伝わらないようにすることができる。また、次に行われる熱処理工程で、熱処理を行うことで、アモルファスの層７４上のGaN層７３を再結晶化して、図７（C）に示す転位が多いGaN層７３を図８（A）に示す転位が少ないGaN層７５に作りかえることができる。したがって、この転位が少ないGaN層７５上に結晶性が良いGaN層７６を形成できて、第２参考例の窒化物系III−Ｖ族化合物半導体装置の要部を用いて作成された窒化物系III−Ｖ族化合物半導体装置の電気的特性を優れたものにできる。
【００９０】
また、上記第２参考例よれば、上記イオン打ち込み工程で、AlNのバッファ層７２とGaN層７３との界面付近にGaイオンを打ち込んだので、AlNのバッファ層とGaN層との界面付近にSiイオンを注入した場合のように、界面付近に高濃度のｎ型層ができることがない。したがって、例えば、上記第２参考例の窒化物系III−Ｖ族化合物半導体装置の製造方法を用いて電界効果トランジスタを製造しても、AlNのバッファ層７２とGaN層７３との界面に高濃度のｎ型層ができることがなくて、このｎ型層が、電流が流れる通路であるチャネル層とパラレル伝導を引き起こすことがない。このことから、上記第２参考例の窒化物系III−Ｖ族化合物半導体装置の製造方法を用いて製造された窒化物系III−Ｖ族化合物半導体装置の大電流化を実現できる。
【００９１】
また、上記第２参考例によれば、熱処理工程では、第１化合物半導体成長工程の基板温度である750℃より高く、かつ、第１化合物半導体成長工程の基板温度である750℃に200℃を加えた950℃よりも低い800℃で熱処理を行うので、GaN層７３の再蒸発が起きない状態で、アモルファスの層７４上のGaN層７３の再結晶化を十分に行うことができて、再結晶化を行って形成したGaN層７５の転位密度を低減できる。したがって、GaN層７５上に形成したGaN層７６の結晶性を更に優れたものにできる。
【００９２】
尚、上記第２参考例では、SiC基板７１を用いたが、SiC基板７１の代わりにサファイア基板やSi基板等のSiC基板以外の基板を用いても良い。
【００９３】
また、上記第２参考例では、SiC基板７１上にAlNのバッファ層７２を成長させたが、AlNのバッファ層に限らず、基板上にGaNのバッファ層やInNのバッファ層等の窒化物系III−Ｖ族化合物半導体のバッファ層を成長させても良い。
【００９４】
また、上記第２参考例では、化合物半導体成長工程で、AlNのバッファ層７２上にGaN層７３を成長させたが、GaN層に限らず、化合物半導体成長工程で、AlN等の窒化物系III−Ｖ族化合物半導のバッファ層上にAlN層やInN層等の窒化物系III−Ｖ族化合物半導体層を成長させても良い。
【００９５】
また、上記第２参考例では、イオン打ち込み工程で、AlNのバッファ層７２とGaN層７３の界面近傍に、Gaイオンを注入して、アモルファスの層７４を形成したが、Gaイオンの代わりに、Cイオン、Nイオン、Mgイオン、Alイオン、ZnイオンおよびInイオンの内の１つを打ち込んでも、Gaイオンを打ち込んだときと同様の作用効果を奏する。また、Cイオン、Nイオン、Mgイオン、Alイオン、Znイオン、GaイオンおよびInイオンの内の任意の２つ以上のイオンを打ち込んでもGaイオンを打ち込んだときと同様の作用効果を奏する。
【００９６】
また、上記第２参考例では、基板温度を800℃まで上げて熱処理工程を行ったが、熱処理工程で使用される基板温度は、800℃に限定されるものではなくて、熱処理工程で使用される基板温度は、AlNの成長温度である750℃よりも高く、かつ、AlNの成長温度である750℃に200℃を加えた温度である950℃よりも低い温度であれば、どのような温度であっても良い。そして、この範囲の基板温度で、熱処理工程を行えば、基板温度を800℃まで上げて熱処理工程を行った場合と同様の作用効果を奏することが確認されている。尚、950℃以上の温度に基板温度を設定して熱処理工程を行うと、GaN層７３の蒸発が起こって、窒化物系III−Ｖ族化合物半導体装置の品質が低下することになり、750℃以下の温度に基板温度を設定して熱処理工程を行うと、GaN層７３の再結晶化を十分に行うことができなくなる。
【００９７】
表１に、通常の窒化物系III−Ｖ族化合物半導体装置の製造方法と、第１参考例、第１実施形態および第２参考例の窒化物系III−Ｖ族化合物半導体装置の製造方法で作製された４通りの窒化物系III−Ｖ族化合物半導体装置の要部における最上層のGaN層の転位密度と、キャリア濃度が1×1019cm-3のときの上記GaN層の移動度と、キャリア濃度が1×1016cm-3のときの上記GaN層の移動度を示す。
【００９８】
【表１】
0004421830.tif 000002
【００９９】
表１に示すように、1×1019cm-3の高キャリア濃度の場合、どの方法で窒化物系III−Ｖ族化合物半導体装置を形成しても、GaN層の移動度は、略100cm2／Ｖs前後の値になり、４つの方法でGaN層の電気的特性に違いが見られない。一方、1×1016cm-3の低キャリア濃度の場合、通常の方法で製作されたGaN層の移動度と、他の３つの方法（すなわち、第１参考例、第１実施形態および第２参考例の方法）で製作されたGaN層の移動度との間に、顕著な違いが見られる。
【０１００】
図９に、通常の窒化物系III−Ｖ族化合物半導体装置の製造方法と、第１参考例、第１実施形態および第２参考例の窒化物系III−Ｖ族化合物半導体装置の製造方法で作製された４通りの窒化物系III−Ｖ族化合物半導体装置のGaN層のキャリア濃度と移動度との関係を示す。
【０１０１】
図９に示す丸印は、通常の窒化物系III−Ｖ族化合物半導体装置の製造方法を用いた場合の計測点であり、表１の結果をプロットしたものである。一方、図９に示す四角印は、第１参考例、第１実施形態および第２参考例の窒化物系III−Ｖ族化合物半導体装置の製造方法を用いた場合の計測点であり、表１の結果をプロットしたものである（図９の縮尺の尺度では、第１参考例、第１実施形態および第２参考例の違いを示せず、３つの発明は図上で同じ点をさす）。
【０１０２】
図９に示すように、キャリア濃度が1×1017.3cm-3以上の領域においては、同じキャリア濃度に対する移動度が、４つの方法で同等になっており、キャリア濃度が下がるにつれて、移動度が増加していることがわかる。
【０１０３】
一方、キャリア濃度が下がって1×1017.3cm-3に達すると、図９に示すように、通常の方法の移動度と、上記３つの発明の方法の移動度とが分岐することがわかる。詳細には、キャリア濃度が1×1015cm-3以上で1×1017.3cm-3未満の領域においては、通常の方法では、キャリア濃度が下がるにつれて、移動度も減少するのに対し、上記３つの方法では、キャリア濃度が下がるにつれて、移動度が増加していることがわかる。つまり、通常の方法と上記３つの方法で、移動度の振る舞いに大きな違いが生じていることがわかる。
【０１０４】
これは、GaN層の移動度μが、以下の式（１）に示すように、キャリア濃度ｎの1.5乗と転位密度Ndisl.により決定されるからである。
【０１０５】
【数１】
0004421830.tif 000003
【０１０６】
詳細には、キャリア濃度が大きい場合には、キャリア濃度ｎの1.5乗の値が大きくなるので、GaNの移動度μは、上記式（１）により、主にキャリア濃度ｎの1.5乗の因子によって決定される。これは、キャリア濃度が大きくなるとキャリア同士の衝突が頻繁に起こって、キャリア‐キャリア散乱で移動度μが決定されることを意味している。つまり、キャリア濃度が1×1019cm-3等の大きな領域では、移動度μは、ｎの1.5乗の値だけで略決定され、転位密度Ndislの影響を受けにくくなる。これが、キャリア濃度が1×1019cm-3で、移動度μが、いずれの方法でも100cm2／Ｖs前後の値になることの理由である。
【０１０７】
一方、キャリア濃度が1×1016cm-3等の小さい領域では、式（１）の分子の値が小さくなり、移動度μは転位密度Ndislの影響を大きく受けることになる。これが、キャリア濃度が1×1016cm-3では、転位が多い通常の成長法では移動度が30cm2／Ｖs程度にしかならない一方、転位が少ない本発明の方法では移動度が1500cm2／Ｖs程度の大きな値になることの理由である。つまり、本発明の方法で作成したGaN層では、通常の成長法とは異なり、キャリア濃度が1012cm-3程度以下にならないと転位が支配的な領域には入らないのである。すなわち、本発明の方法を用いれば、転位が少ないGaN層を形成できるので、キャリア濃度が小さい領域においても、大きな移動度μを得ることができるのである。
【０１０８】
図１０に、窒化物系III−Ｖ族化合物半導体装置の一例としてのHEMT（高電子移動度トランジスタ）の構造を示す。
【０１０９】
図１０において、１０１はサファイア基板の（0001）面、１０２は低温成長させた膜厚20nmのGaNバッファ層、１０３はGaN層（バックグラウンドキャリア濃度1016cm-3以下、膜厚3μm）、１０４はAl0.25Ga0.75N層（膜厚30nm）、１０５はHf（ハフニウム）ソース／ドレイン電極、１０６はPd（パラジウム）ゲート電極である。
【０１１０】
次に、図１０に示す層構造を有するHEMT（高電子移動度トランジスタ）を、MOCＶD法を用いた通常の方法およびMOCＶD法を用いた第１参考例、第１実施形態および第２参考例の方法で作成し、４つのHEMTのヘテロ構造特性およびHEMT特性を比較した。
【０１１１】
以下に、４つのHEMTの作製法について要点のみ簡単に述べる。
【０１１２】
初めに、通常の場合には、先ず、水素雰囲気中でサファイア基板の基板温度を1100℃にして、サファイア基板の酸化膜を除去するクリーニングを10分間行った後、サファイア基板の基板温度を500℃、Ga原料流量（トリメチルガリウムTMG）の流量を10sccm、HN3の流量を5slmに夫々設定してGaNバッファ層を成長させる。
【０１１３】
次に、基板温度を1000℃、Ga原料（トリメチルガリウムTMG）の流量を40sccmに設定して、GaN層を成長させた後、基板温度を1000℃、トリメチルアルミニウム（TMA）流量を5sccm、TMGの流量を25sccm、NH3の流量を6slmに夫々設定してAl0.25Ga0.75N層を成長させる。
【０１１４】
最後に、Al0.25Ga0.75N層にHf（ハフニウム）ソース／ドレイン電極、Pd（パラジウム）ゲート電極を形成してHEMTが作製される。
【０１１５】
次に、第１参考例の方法では、GaNバッファ層成長後にTMGのみを流してGaを堆積して温度を上げながら窒素源としてのNH3を流してGaを結晶化する。
【０１１６】
また、本発明の第１実施形態の方法では、バッファ層成長後にTEGのみを流してGaを堆積した後、引き続いて成長温度を500℃にして20nm程度のGaN層を形成する。その後、基板温度を上げてGaNを成長させて、成長中断後に基板温度を1050℃に上げて1分間熱処理し、引き続いて1000℃でへテロ構造を成長させる。
【０１１７】
最後に、第２参考例の方法では、低温バッファ層成長後にGaN層を成長させた後、イオン注入を行う。その後、1050℃で1分間の熱処理を行い、この熱処理に引き続いて1000℃でヘテロ構造を形成する。
【０１１８】
尚、上記４つの方法では、ゲート長Lgが0.1μm、ゲート幅Wgが200μmのHEMTを製造した。
【０１１９】
表２に、従来の方法と、第１参考例、第１実施形態および第２参考例の方法で製造した４つのHEMTの特性比較結果を示す。
【０１２０】
【表２】
0004421830.tif 000004
【０１２１】
尚、表２において、DC／RF分散率は、直流印加時の特性と高周波印加時の特性の変化率であり、この値が小さいと、HEMT特性は、高周波応用に優れたものになる。
【０１２２】
表２に示すように、通常の方法と上記３つの方法（第１参考例、第１実施形態および第２参考例の方法）では、転位密度が２桁程度異なっているが、ヘテロ構造の電気的特性を示す移動度、HEMT特性である相互コンダクタンスgmおよび最大発信周波数fmaxに大きな違いは見られない。しかしながら、トラップとして働いていた転位密度が小さくなるため、上記３つの方法（第１参考例、第１実施形態および第２参考例の方法）では、通常の方法と比較して、DC／RF分散率が30%から10%以下に大きく減少し、HEMT特性が大きく改善されている。
【０１２３】
尚、上記HEMTを形成するにあたって、各層をMOCＶD法を用いて成長させたが、RF-MBE法以外の分子線エキタピシー装置を用いた結晶成長法でもMOCＶD法と同様の改善が見られることが確認されている（RF-MBE法を用いた成長方法では、転位が多いために移動度が極端に小さくて、十分なHEMT特性が出ないことが確認されている）。
【０１２４】
【発明の効果】
以上より明らかなように、第１の参考例、本発明および第２の参考例の窒化物系III−Ｖ族化合物半導体装置の製造方法によれば、窒化物系III−Ｖ族化合物半導体からなるバッファ層の上方の窒化物系III−Ｖ族化合物半導体層の転位を小さくできて、このバッファ層の上方の窒化物系III−Ｖ族化合物半導体層の移動度等の電気的特性を優れたものにすることができる。したがって、この転位が小さくて電気的特性に優れた窒化物系III−Ｖ族化合物半導体層を有するHFET等の窒化物系III−Ｖ族化合物半導体装置の移動度や高周波特性等の電気的特性を優れたものにすることができる。
【０１２５】
【０１２６】
【図面の簡単な説明】
【図１】  第１の参考例の窒化物系III−Ｖ族化合物半導体装置の製造方法の製造工程の原理を説明する模式図である。
【図２】  本発明の窒化物系III−Ｖ族化合物半導体装置の製造方法の製造工程の原理を説明する模式図である。
【図３】  第２の参考例の窒化物系III−Ｖ族化合物半導体装置の製造方法の製造工程の原理を説明する模式図である。
【図４】  第１参考例の窒化物系III−Ｖ族化合物半導体装置の製造方法の製造工程を示す図である。
【図５】  本発明の第１実施形態の窒化物系III−Ｖ族化合物半導体装置の製造方法の製造工程の一部を示す図である。
【図６】  図５に続く窒化物系III−Ｖ族化合物半導体装置の製造方法の製造工程の一部を示す図である。
【図７】  第２参考例の窒化物系III−Ｖ族化合物半導体装置の製造方法の製造工程の一部を示す図である。
【図８】  図７に続く窒化物系III−Ｖ族化合物半導体装置の製造方法の製造工程の一部を示す図である。
【図９】  窒化物系III−Ｖ族化合物半導体装置のキャリア濃度と移動度との関係を示す図である。
【図１０】  窒化物系III−Ｖ族化合物半導体装置の一例としてのHEMT（高電子移動度トランジスタ）の構造を示す図である。
【符号の説明】
１,２１,３１  バッファ層
２,２２,４３,５３  Ga層
３,４６,５４,５５,５６,７３,７５,７６,１０３  GaN層
４,４４  GaN層の下層部
５,５５  GaN層の上層部
２３,２５,３２  窒化物系III−Ｖ族化合物半導体層
３５,７４  アモルファスの層
４１,５１,７１  SiC基板
４２,５２,７２  AlNのバッファ層
１０１  サファイア基板
１０２  GaNバッファ層
１０４  AlGaN層
１０５  ソース／ドレイン電極
１０６  ゲート電極
【図１】
0004421830.tif 000005
【図２】
0004421830.tif 000006
【図３】
0004421830.tif 000007
【図４】
0004421830.tif 000008
【図５】
0004421830.tif 000009
【図６】
0004421830.tif 000010
【図７】
0004421830.tif 000011
【図８】
0004421830.tif 000012
【図９】
0004421830.tif 000013
【図１０】
0004421830.tif 000014